【手続補正書】
【提出日】平成20年3月5日(2008.3.5)
【手続補正１】
【補正対象書類名】特許請求の範囲
【補正対象項目名】全文
【補正方法】変更
【補正の内容】
【特許請求の範囲】
【請求項１】
基体、および
該基体上のコーティングスキームであって、該コーティングスキームはアルファ−アルミナコーティング層を含み、該アルファ−アルミナコーティング層はその表面で小板粒子形態を示すコーティングスキーム
を含むコーティング体。
【請求項２】
前記アルファ−アルミナコーティング層は７５０℃から９２０℃の間の範囲の温度で化学蒸着法により設けられた請求項１記載のコーティング体。
【請求項３】
前記コーティングスキームは、さらに化学蒸着法により設けられた修飾コーティング層を含み、該修飾コーティング層は、酸素およびアルミニウム、並びに炭素および窒素の１以上、ならびに周期表のＩＶＢ族元素を１以上含み、前記アルファ−アルミナコーティング層は該修飾コーティング層上に設けられ、前記コーティングスキームは、さらに化学蒸着法により設けられた、１以上の周期表のＩＶＢ族元素の炭窒化物を含有する中間コーティング層を含み、該修飾コーティング層は該中間コーティング層上に設けられ、前記コーティングスキームは、さらに化学蒸着法により基体に設けられた、１以上の周期表のＩＶＢ族元素の窒化物を含有するベースコーティング層を含み、該中間コーティング層は該ベースコーティング層上に設けられる、請求項１記載のコーティング体。
【請求項４】
前記基体は超硬合金、セラミック、サーメットおよび多結晶立方晶窒化ホウ素のうちの１つを含む請求項１記載のコーティング体。
【請求項５】
前記コーティング体はコーティングされたカッティングインサートを含み、該コーティングされたカッティングインサートはすくい面および逃げ面、ならびに該すくい面および該逃げ面の接合部にカッティングエッジを有する請求項１記載のコーティング体。
【請求項６】
前記コーティングスキームは前記アルファ−アルミナコーティング層上に１以上のコーティング層をさらに含む請求項１記載のコーティング体。
【請求項７】
前記コーティングスキームは基体上にアルミナのベースコーティング層を含む請求項１記載のコーティング体。
【請求項８】
基体、および
該基体上にコーティングスキームであって、該コーティングスキームがカッパ−アルミナコーティング層を含み、該カッパ−アルミナコーティング層はその表面でレンズ形粒子形態または多角レンズ形粒子形態のいずれかを示すコーティングスキーム
を含むコーティング体。
【請求項９】
前記カッパ−アルミナコーティング層は７５０℃から９２０℃の間の範囲の温度で化学蒸着法により設けられた請求項８記載のコーティング体。
【請求項１０】
前記コーティングスキームは、さらに化学蒸着法により設けられた修飾コーティング層を含み、該修飾コーティング層は、酸素およびアルミニウム、並びに炭素および窒素の１以上、ならびに周期表のＩＶＢ族元素を１以上含み、前記カッパ−アルミナコーティング層は該修飾コーティング層上に設けられ、前記コーティングスキームは、さらに化学蒸着法により設けられた、１以上の周期表のＩＶＢ族元素の炭窒化物を含有する中間コーティング層を含み、該修飾コーティング層は該中間コーティング層上に設けられ、前記コーティングスキームは、さらに化学蒸着法により基体に設けられた、１以上の周期表のＩＶＢ族元素の窒化物を含有するベースコーティング層を含み、該中間コーティング層は該ベースコーティング層上に設けられる、請求項８記載のコーティング体。
【請求項１１】
前記基体は超硬合金、セラミック、サーメットおよび多結晶立方晶窒化ホウ素のうちの１つを含む請求項８記載のコーティング体。
【請求項１２】
前記コーティング体はコーティングされたカッティングインサートを含み、該コーティングされたカッティングインサートはすくい面および逃げ面、ならびに該すくい面および該逃げ面の接合部にカッティングエッジを有する請求項８記載のコーティング体。
【請求項１３】
前記コーティングスキームは前記カッパ−アルミナコーティング層上に１以上のコーティング層をさらに含む請求項８記載のコーティング体。
【請求項１４】
前記コーティングスキームは基体上にアルミナのベースコーティング層を含む請求項８記載のコーティング体。
【請求項１５】
基体、および
該基体上にコーティングスキームであって、該コーティングスキームはアルファ−アルミナおよびカッパ−アルミナを含有するアルミナコーティング層を含み、該コーティング層はアルミナコーティング層の表面で大多面粒子形態または多角−多面粒子形態のいずれかを示すコーティングスキーム
を含むコーティング体。
【請求項１６】
前記カッパ−アルミナコーティング層は７５０℃から９２０℃の間の範囲の温度で化学蒸着法により設けられた請求項１５記載のコーティング体。
【請求項１７】
前記コーティングスキームは、さらに化学蒸着法により設けられた修飾コーティング層を含み、該修飾コーティング層は、酸素およびアルミニウム、並びに炭素および窒素の１以上、ならびに周期表のＩＶＢ族元素を１以上含み、前記カッパ−アルミナコーティング層は該修飾コーティング層上に設けられ、前記コーティングスキームは、さらに化学蒸着法により設けられた、１以上の周期表のＩＶＢ族元素の炭窒化物を含有する中間コーティング層を含み、該修飾コーティング層は該中間コーティング層上に設けられ、前記コーティングスキームは、さらに化学蒸着法により基体に設けられた、１以上の周期表のＩＶＢ族元素の窒化物を含有するベースコーティング層を含み、該中間コーティング層は該ベースコーティング層上に設けられる、請求項１５記載のコーティング体。
【請求項１８】
前記基体は超硬合金、セラミック、サーメットおよび多結晶立方晶窒化ホウ素のうちの１つを含む請求項１５記載のコーティング体。
【請求項１９】
前記コーティング体はコーティングされたカッティングインサートを含み、該コーティングされたカッティングインサートはすくい面および逃げ面、ならびに該すくい面および該逃げ面の接合部にカッティングエッジを有する請求項１５記載のコーティング体。
【請求項２０】
前記コーティングスキームは前記アルファ−カッパ−アルミナコーティング層上に１以上のコーティング層をさらに含む請求項１５記載のコーティング体。
【請求項２１】
前記コーティングスキームは基体上にアルミナのベースコーティング層を含む請求項１５記載のコーティング体。
【請求項２２】
基体、および
該基体上にコーティングスキームであって、該コーティングスキームはアルファ−アルミナコーティング層、カッパ−アルミナコーティング層およびカッパ−アルファ−アルミナコーティング層からなる群から選択されるアルミナコーティング層を含み、該コーティング層が、７５０℃から９２０℃の間の範囲の温度で化学蒸着法により設けられたコーティングスキーム
を含むコーティング体。
【請求項２３】
アルミナコーティング層がアルファアルミナを含む請求項２２記載のコーティング体。
【請求項２４】
アルミナコーティング層がカッパアルミナを含む請求項２２記載のコーティング体。
【請求項２５】
アルミナコーティング層がアルファ−カッパアルミナコーティング層を含む請求項２２記載のコーティング体。
【請求項２６】
７５０℃から９２０℃の間の範囲の温度で化学蒸着法によりアルファ−アルミナコーティング層を設ける工程を含み、該アルファ−アルミナコーティング層はその表面で小板粒子形態を示す、基体をコーティングする方法。
【請求項２７】
７５０℃から９２０℃の間の範囲の温度で化学蒸着法によりカッパ−アルミナコーティング層を設ける工程を含み、該カッパ−アルミナコーティング層はその表面でレンズ形粒子形態または多角レンズ形粒子形態のいずれかを示す、基体をコーティングする方法。
【請求項２８】
７５０℃から９２０℃の間の範囲の温度で化学蒸着法によりアルファ−カッパ−アルミナコーティング層を設ける工程を含み、該アルファ−カッパ−アルミナコーティング層はその表面で大多面粒子形態または多角−多面粒子形態を示す、基体をコーティングする方法。
【請求項２９】
多結晶立方晶窒化ホウ素を含む基体、および
該基体上にコーティングスキームであって、該コーティングスキームはアルミナコーティング層を含み、該アルミナコーティング層は、
その表面で小板粒子形態を有するアルファ−アルミナコーティング層、
その表面でレンズ形粒子形態またはその表面で多角レンズ形粒子形態のいずれかを有するカッパ−アルミナコーティング層、または
その表面で大多面粒子形態またはその表面で多角−多面粒子形態のいずれかを有するアルファ−カッパアルミナコーティング層のうちの１つを含むコーティングスキーム
を含むコーティング体。
【請求項３０】
前記コーティングスキームがさらに、基体上に設けられたアルミナのベースを含む請求項２９記載のコーティング体。